СЕЛЕНОСОДЕРЖАЩИЙ КАТАЛИЗАТОР ГИДРООБРАБОТКИ, ЕГО ИСПОЛЬЗОВАНИЕ И СПОСОБ ПРИГОТОВЛЕНИЯ

1. Катализатор гидрообработки, включающий в себя: частицу носителя, включающую в себя жаропрочный неорганический оксид и селеновый компонент, в котором упомянутая частица носителя дополнительно включает в себя по меньшей мере один компонент - гидрирующий металл.
2. Катализатор гидрообработки по п. 1, в котором концентрация упомянутого селенового компонента в упомянутой частице носителя находится в диапазоне вплоть до 3 мас.% по массе сухого упомянутого неорганического жаропрочного оксида в расчете на элементарный селен.
3. Катализатор гидрообработки по п. 1 или 2, в котором упомянутый селеновый компонент используют в качестве надслойного селенового компонента.
4. Катализатор гидрообработки по любому из пп. 1 и 2, в котором упомянутый по меньшей мере один компонент - гидрирующий металл включает в себя компонент - металл Группы VIII в виде компонента - никеля или компонента - кобальта, а также компонент - металл Группы VI в виде компонента - молибдена или компонента - вольфрама, и в котором концентрация упомянутого компонента - металла Группы VIII в упомянутом катализаторе гидрообработки находится в диапазоне от 0,5 до 9 мас.% по общей массе упомянутого катализатора гидрообработки в расчете на компонент - металл Группы VIII в виде оксида, и в котором концентрация упомянутого компонента - металла Группы VI в упомянутом катализаторе гидрообработки находится в диапазоне от 5 до 25 мас.% по общей массе упомянутого катализатора гидрообработки в расчете на компонент - металл Группы VI в виде оксида.
5. Катализатор гидрообработки по любому из пп. 1 и 2, в котором упомянутая частица носителя включает в себя смесь упомянутого неорганического жаропрочного оксида и упомянутый селеновый компонент, и в котором упомянутая смесь прокаливается для формирования прокаленного селенсодержащего носителя перед включением в него упомянутого по меньшей мере одного компонента - гидрирующего металла.
6. Способ изготовления катализатора гидрообработки, который включает в себя следующие стадии:
приготовление частицы носителя, включающей в себя неорганический жаропрочный оксид;
включение соединения селена в упомянутую частицу носителя для формирования селенсодержащего носителя;
прокаливание упомянутого селенсодержащего носителя для формирования прокаленного селенсодержащего носителя, включающего в себя упомянутый неорганический жаропрочный оксид и селеновый компонент;
включение гидрирующего металла в упомянутый прокаленный селенсодержащий носитель для формирования носителя, содержащего селен и включенный металл, включающий в себя упомянутый неорганический жаропрочный оксид и селеновый компонент; и
прокаливание упомянутого носителя, содержащего селен и включенный металл, для того, чтобы обеспечить упомянутый катализатор гидрообработки.
7. Способ по п. 6, в котором упомянутая частица носителя является непрокаленной до упомянутого включения упомянутого соединения селена в упомянутую частицу носителя.
8. Способ по п. 6 или 7, в котором упомянутый прокаленный селенсодержащий носитель содержит селеновый компонент в диапазоне вплоть до 3 мас.% в расчете на массу сухого упомянутого неорганического жаропрочного оксида в расчете на элементарный селен.
9. Способ по любому из пп. 6 и 7, в котором упомянутый гидрирующий металл включает в себя по меньшей мере один компонент - гидрирующего металл, который включает в себя компонент - металл Группы VIII либо в виде никеля, либо в виде кобальта, а также компонент - металл Группы VI в виде молибдена или вольфрама.
10. Способ по любому из пп. 6-7, в котором концентрация упомянутого компонента - металла Группы VIII в упомянутом катализаторе гидрообработки находится в диапазоне от 0,5 до 9 мас.% по общей массе упомянутого катализатора гидрообработки в расчете на компонент - металл Группы VIII в виде оксида, и в котором концентрация упомянутого компонента - металла Группы VI в упомянутом катализаторе гидрообработки находится в диапазоне от 5 до 25 мас.% по общей массе упомянутого катализатора гидрообработки в расчете на компонент - металл Группы VI в виде оксида.
11. Композиция, приготовленная с помощью способа по любому из пп. 6-10.
12. Способ гидрообработки, включающий в себя: контактирование углеводородного сырья с катализатором гидрообработки по любому из пп. 1-5 в условиях осуществления процесса гидрообработки.
13. Способ улучшения свойств катализатора гидрообработки, включающего в себя неорганический жаропрочный оксидный носитель и по меньшей мере один компонент - гидрирующий металл, включающий в себя: включение селенового компонента в упомянутый неорганический жаропрочный оксидный носитель в количестве вплоть до 3% мас. по массе сухого упомянутого неорганического жаропрочного оксида в расчете на элементарный селен.
14. Способ по п. 13, в котором упомянутый селеновый компонент используют в качестве надслойного селенового компонента.
15. Способ по п. 13 или 14, в котором упомянутый по меньшей мере один компонент - гидрирующий металл включает в себя компонент - металл Группы VIII в виде никеля или кобальта, а также компонент - металл Группы VI в виде молибдена или вольфрама, и в котором концентрация упомянутого компонента - металла Группы VIII в упомянутом катализаторе гидрообработки находится в диапазоне от 0,5 до 9 мас.% по общей массе упомянутого катализатора гидрообработки в расчете на компонент - металл Группы VIII в виде оксида, и в котором концентрация упомянутого компонента - металла Группы VI в упомянутом катализаторе гидрообработки находится в диапазоне от 5 до 25 мас.% по общей массе упомянутого катализатора гидрообработки в расчете на компонент - металл Группы VI в виде оксида.